Patent RU-77868-U1 (RU)
Title: Устройство для воспламенения диффузионно-экзотермического состава при химико-термическом упрочнении стального изделия
IPC: C23C22/00
Filed: 2008-06-20
Granted: 2008-11-10
Abstract: Полезная модель относится к технологии термодиффузионной обработки и упрочнения изделий, изготовленных, преимущественно, из черных металлов и сплавов, более конкретно к устройствам для воспламенения диффузионно-экзотермического состава при химико-термическом упрочнении изделий сельскохозяйственной техники и может найти применение в других областях машиностроения для повышении твердости и износостойкости поверхностного слоя быстро изнашиваемых деталей различного назначения. 
     Решаемой задачей полезной модели является создание удобного, надежного и безопасного в эксплуатации устройства для воспламенения диффузионно-экзотермического состава при химико-термическом упрочнении металлических изделий, в том числе, в полевых условиях и в мастерских малых предприятий. 
     Указанная задача решается тем, что в устройстве для воспламенения диффузионно-экзотермического состава при химико-термическом упрочнении стального изделия, содержащем одноразовое запальное средство, погруженное в указанный состав между защитным слоем теплоизолирующей засыпки и упрочняемой поверхностью стального изделия, согласно полезной модели, запальное средство содержит огнепроводный канал, соединенный с пеналом из сгораемого материала, заполненного порошкообразной зажигательной смесью, находящейся в контакте с зафиксированным внутри пенала открытым концом огнепроводного канала, причем указанный пенал размещен в объеме диффузионно-экзотермического состава на расстоянии 5-20 мм от упрочняемой поверхности стального изделия, а указанная зажигательная смесь имеет температуру сгорания, превышающую температуру воспламенения диффузионно-экзотермического состава и содержит гомогенную смесь порошков аммонийной соли, алюминия, магния, бихромата калия, активированного угля, железной окалины и алюминия в виде пудры при следующем соотношении ингредиентов, % масс.: 
     
       
         
               
               
             
                 аммонийная соль 
                 28,2-28,7 
               
                 алюминий 
                 14,5-14,7 
               
                 бихромат калия 
                 3,4-3,5 
               
                 активированный уголь 
                 3,4-3,6 
               
                 железная окалина 
                 35,7-35,8 
               
                 алюминий в виде пудры 
                 3,5-3,6 
               
                 магний 
                 остальное. 
               
           
              
              
              
              
              
              
              
             
          
         
       
     
     Кроме того, пенал может быть заполнен смесью указанных порошков массой 0,7-1,5 г и дисперсностью 50-400 мкм, для алюминиевой пудры 1-6 мкм, причем пенал может быть выполнен в виде трубки из полиэтиленовой пленки, прикрепленной липкой лентой к огнепроводному каналу в виде полимерного огнепроводного шнура ОШП по ГОСТ 3470-80, а концы огнепроводного шнура могут быть срезаны под углом 45° к его оси. 
     Описание на 6 л, илл.1 л.